(57)【要約】【課題】  電気分野および光学分野におけるナノデバイス等として有用な新規な酸化マグネシウムナノチューブおよび酸化マグネシウムナノケーブルとそれらの製造方法を提供する。【解決手段】  真空中で、マグネシウム粉末を８５０〜１０００℃に、酸化亜鉛粉末または酸化インジウム粉末を１３００〜１４００℃に加熱して反応させた後、冷却することで、断面形状が一辺１０数ナノメートル〜２００ナノメートルの四角形で、長さが数マイクロメートル以上の酸化マグネシウムの軸部に、直径が数ナノメートルのＭｇ−Ｚｎ合金が内含されている酸化マグネシウムナノケーブル、または、外径が３０〜１５０ナノメートル、長さが数マイクロメートル以上のチューブ形状を有する酸化マグネシウム単結晶である酸化マグネシウムナノチューブやそのチューブ内にインジウムが充填されている酸化マグネシウムナノケーブルを製造する。【選択図】図２
2005076132.tif 000002
【特許請求の範囲】
【請求項１】
断面形状が一辺１０数ナノメートル〜２００ナノメートルの四角形で、長さが数マイクロメートル以上の酸化マグネシウムの軸部に、直径が数ナノメートルのＭｇ−Ｚｎ合金が内含されていることを特徴とする酸化マグネシウムナノケーブル。
【請求項２】
酸化マグネシウムおよびＭｇ−Ｚｎ合金が単結晶であることを特徴とする請求項１記載の酸化マグネシウムナノケーブル。
【請求項３】
Ｍｇ−Ｚｎ合金が、Ｍｇ2Ｚｎ11合金であることを特徴とする請求項１または２記載の酸化マグネシウムナノケーブル。
【請求項４】
外径が３０〜１５０ナノメートル、長さが数マイクロメートル以上のチューブ形状を有する酸化マグネシウム単結晶であることを特徴とする酸化マグネシウムナノチューブ。
【請求項５】
外径が３０〜１５０ナノメートル、長さが数マイクロメートル以上のチューブ形状を有する酸化マグネシウム単結晶のチューブ内に、インジウムが充填されていることを特徴とする酸化マグネシウムナノケーブル。
【請求項６】
請求項１ないし３いずれかに記載の酸化マグネシウムナノケーブルを製造する方法であって、真空中で、マグネシウム粉末を８５０〜１０００℃に、酸化亜鉛粉末を１３００〜１４００℃に加熱して反応させた後、冷却することを特徴とする酸化マグネシウムナノケーブルの製造方法。
【請求項７】
マグネシウムと酸化亜鉛の重量比を１：５〜２：５とすることを特徴とする請求項６記載の酸化マグネシウムナノケーブルの製造方法。
【請求項８】
反応時間を０．５〜２時間とすることを特徴とする請求項６または７記載の酸化マグネシウムナノケーブルの製造方法。
【請求項９】
請求項４および５に記載の酸化マグネシウムナノチューブおよび酸化マグネシウムナノケーブルを製造する方法であって、真空中で、マグネシウム粉末を８５０〜１０００℃に、酸化インジウム粉末を１３００〜１４００℃に加熱して反応させた後、冷却することを特徴とする酸化マグネシウムナノチューブおよび酸化マグネシウムナノケーブルの製造方法。
【請求項１０】
マグネシウムと酸化亜鉛の重量比を１：０．８〜１：１．５とすることを特徴とする請求項９記載の酸化マグネシウムナノチューブおよび酸化マグネシウムナノケーブルの製造方法。
【請求項１１】
反応時間を０．５〜２時間とすることを特徴とする請求項９または１０記載の酸化マグネシウムナノチューブおよび酸化マグネシウムナノケーブルの製造方法。
【発明の詳細な説明】
【技術分野】
【０００１】
この出願の発明は、酸化マグネシウムナノチューブおよび酸化マグネシウムナノケーブルとそれらの製造方法に関するものである。さらに詳しくは、この出願の発明は、電気分野および光学分野におけるナノデバイス等として有用な新規な酸化マグネシウムナノチューブおよび酸化マグネシウムナノケーブルとそれらの製造方法に関するものである。
【背景技術】
【０００２】
酸化物材料の多機能性と有用性から、ナノチューブ、ナノロッド、ナノベルトあるいはナノケーブル等といった酸化物のナノ構造物が注目され、種々の製造方法が研究されている。たとえば、鋳型を用いて酸化物のナノチューブを製造する方法が知られている（例えば、非特許文献１，２参照）。また、耐熱性に優れた誘電性材料として様々な分野で利用されている酸化マグネシウムについては、ナノロッドあるいはナノベルトの形態のナノ構造物として製造する方法が知られている（例えば、非特許文献３，４参照）。
【非特許文献１】ムアー（Muhr）外６名，「アドバンスト・マテリアルズ（Adv. Mater.）」，２０００年２月，第１２巻，第３号，ｐ．２３１−２３４
【非特許文献２】ヤダ（Yada）外４名，「アドバンスト・マテリアルズ（Adv. Mater.）」，２００２年２月，第１４巻，第４号，ｐ．３０９−３１３
【非特許文献３】Y. Q. Zhu外，「ケミカル・フィジックス・レターズ（Chem. Phys. Lett.）」，２００１年，第３４７巻，第３３７頁
【非特許文献４】Y. B. Li外，「ケミカル・フィジックス・レターズ（Chem. Phys. Lett.）」，２００２年，第３５９巻，１４１頁
【発明の開示】
【発明が解決しようとする課題】
【０００３】
だが、現状においては、単結晶からなる酸化物ナノチューブや、酸化マグネシウムのナノチューブおよびナノケーブル、並びにそれらの製造方法については、未だ全く知られていない。
【０００４】
そこで、この出願の発明は、以上の通りの事情に鑑みてなされたものであり、従来技術の問題点を解消し、電気分野および光学分野におけるナノデバイス等として有用な新規な酸化マグネシウムナノチューブおよび酸化マグネシウムナノケーブルとそれらの製造方法を提供することを課題としている。
【課題を解決するための手段】
【０００５】
そこで、この出願の発明は、以上の通りの事情に鑑みてなされたものであり、従来技術の問題点を解消し、以下の通りの発明を提供する。
【０００６】
すなわち、まず第１には、この出願の発明は、断面形状が一辺１０数ナノメートル〜２００ナノメートルの四角形で、長さが数マイクロメートル以上の酸化マグネシウムの軸部に、直径が数ナノメートルのＭｇ−Ｚｎ合金が内含されていることを特徴とする酸化マグネシウムナノケーブルを提供する。そしてこの出願の発明は、前記の発明において、第２には、酸化マグネシウムおよびＭｇ−Ｚｎ合金が単結晶であることを特徴とする酸化マグ
ネシウムナノケーブルを、第３には、Ｍｇ−Ｚｎ合金が、Ｍｇ2Ｚｎ11合金であることを特徴とする酸化マグネシウムナノケーブルを提供する。
【０００７】
さらに、この出願の発明は、第４には、外径が３０〜１５０ナノメートルで、長さが数マイクロメートル以上のチューブ形状を有する酸化マグネシウム単結晶であることを特徴とする酸化マグネシウムナノチューブを、第５には、外径が３０〜１５０ナノメートルで、長さが数マイクロメートル以上のチューブ形状を有する酸化マグネシウム単結晶のチューブ内に、インジウムが充填されていることを特徴とする酸化マグネシウムナノケーブルを提供する。
【０００８】
またこの出願の発明は、第６には、上記第１または第２の発明の酸化マグネシウムナノケーブルを製造する方法であって、真空中で、マグネシウム粉末を８５０〜１０００℃に、酸化亜鉛粉末を１３００〜１４００℃に加熱して反応させた後、冷却することを特徴とする酸化マグネシウムナノケーブルの製造方法を提供する。
【０００９】
加えてこの出願の発明は、上記発明の方法において、第７には、マグネシウムと酸化亜鉛の重量比を１：５〜２：５とすることを特徴とする酸化マグネシウムナノケーブルの製造方法を、第８には、反応時間を０．５〜２時間とすることを特徴とする酸化マグネシウムナノケーブルの製造方法を提供する。
【００１０】
一方でこの出願の発明は、第９には、上記第３または第４の発明の酸化マグネシウムナノチューブおよび酸化マグネシウムナノケーブルを製造する方法であって、真空中で、マグネシウム粉末を８５０〜１０００℃に、酸化インジウム粉末を１３００〜１４００℃に加熱して反応させた後、冷却することを特徴とする酸化マグネシウムナノチューブおよび酸化マグネシウムナノケーブルの製造方法を提供する。
【００１１】
さらにこの出願の発明は、上記発明の方法において、第１０には、マグネシウムと酸化亜鉛の重量比を１：０．８〜１：１．５とすることを特徴とする酸化マグネシウムナノチューブおよび酸化マグネシウムナノケーブルの製造方法を、第１１には、反応時間を０．５〜２時間とすることを特徴とする酸化マグネシウムナノチューブおよび酸化マグネシウムナノケーブルの製造方法を提供する。
【００１２】
以上のとおりのこの出願の発明によって、電気分野および光学分野におけるナノデバイス等として有用な新規な酸化マグネシウムナノチューブおよび酸化マグネシウムナノケーブルとそれらの製造方法が提供される。
【発明を実施するための最良の形態】
【００１３】
この出願の発明は、上記の通りの特徴を持つものであるが、以下にその実施の形態について詳しく説明する。
【００１４】
この出願の発明が提供する第１の酸化マグネシウムナノケーブルは、断面形状が一辺１０数ナノメートル〜２００ナノメートルの四角形で、長さが数マイクロメートル以上の酸化マグネシウムの軸部に、直径が数ナノメートルのＭｇ−Ｚｎ合金が内含されていることを特徴としている。この出願の発明の第１の酸化マグネシウムナノケーブルにおいて、酸化マグネシウムは化学量論組成のＭｇＯであり、断面形状が一辺１０数ナノメートル〜２００ナノメートルの長方形を含む四角形で、ナノベルト形状を有しているともいえる。そしてこの酸化マグネシウムの軸部には、直径が数ナノメートルと極細いＺｎ−Ｍｇ合金が内含されている。このようなナノケーブルの形態を有する酸化マグネシウムは今までに知られておらず、この出願の発明によって始めて見出されるものである。
【００１５】
そしてこの出願の発明が提供する第１の酸化マグネシウムナノケーブルを構成している酸化マグネシウムおよびＭｇ−Ｚｎ合金は単結晶であることを特徴としている。また、このＭｇ−Ｚｎ合金については、その組成はＭｇ2Ｚｎ11であって、酸化マグネシウムとの界面は整合したものとすることができる。
【００１６】
一方で、この出願の発明が提供する酸化マグネシウムナノチューブは、外径が３０〜１５０ナノメートル、長さが数マイクロメートル以上のチューブ形状を有する酸化マグネシウム単結晶であることを特徴としている。このような単結晶からなる酸化マグネシウムナノチューブについても今までに知られておらず、この出願の発明によって始めて見出されるものである。
【００１７】
さらに、この出願の発明が提供する第２の酸化マグネシウムナノケーブルは、外径が３０〜１５０ナノメートル、内径が２０〜８０ｎｍであって、長さが数マイクロメートル以上のチューブ形状を有する酸化マグネシウム単結晶のチューブ内に、インジウムが充填されていることを特徴としている。すなわち、この出願の発明の第２の酸化マグネシウムナノケーブルは、上記の酸化マグネシウムナノチューブにインジウムが充填されているものである。そして酸化マグネシウムとインジウムの界面は整合したものとすることができる。このようなナノケーブルの形態を有する酸化マグネシウムは、もちろん今までに知られておらず、この出願の発明によって始めて見出されるものである。
【００１８】
以上のこの出願の発明の酸化マグネシウムナノチューブ、第１および第２の酸化マグネシウムナノケーブルは、耐熱性が優れているという点から、従来の材料よりも、プラズマディスプレイパネル、熱電対の保護ケース、高温炉の裏張り、金属を融解するためのるつぼ、高電子移動度のトランジスターのパッシベーション膜、カーボンナノチューブを成長させるための基板、薄膜コンデンサー等としての応用が期待される。また、この出願の発明の第１および第２の酸化マグネシウムナノケーブルは、金属コアが絶縁性の酸化マグネシウムで被覆された形態であるため、ナノデバイスに必須の導線等として、電機分野および光分野等での応用が期待されるものである。
【００１９】
以上のようなこの出願の発明の酸化マグネシウムナノチューブおよび酸化マグネシウムナノケーブルは、例えば以下の方法で製造することができる。
【００２０】
すなわち、この出願の発明が提供する酸化マグネシウムナノケーブルの製造方法は、真空中で、マグネシウム粉末を８５０〜１０００℃に、酸化亜鉛粉末を１３００〜１４００℃に加熱して反応させた後、冷却することを特徴としている。
【００２１】
出発材料としてのマグネシウム粉末および酸化亜鉛粉末は、それぞれ８５０〜１０００℃に、１３００〜１４００℃に加熱されることで蒸発し、Ｍｇ蒸気とＺｎＯ蒸気とが反応する。ＺｎＯは１９７５℃の高い融点を持つが、融点よりはるかに低い温度で蒸発することができる。ＺｎＯ蒸気は加熱の間、粉末から連続的に生成され、同時に発生してくるＭｇ蒸発と以下の反応を生じる。
【００２２】
Ｍｇ＋ＺｎＯ→ＭｇＯ＋Ｚｎ
ここで酸化マグネシウム（ＭｇＯ）は、立方晶ＭｇＯの［１００］方向に成長する。Ｚｎは、引き続きＭｇと結びついてＭｇ−Ｚｎ合金を形成し、ＭｇＯとコヒーレント成長することで、この出願の第１の発明の酸化マグネシウムナノケーブルが形成されることになる。
【００２３】
以上の反応には、たとえば、発熱体にグラファイトを使用した縦型高周波誘導加熱炉を利用することが簡便な例として示される。より具体的には、たとえば、酸化亜鉛粉末をア
ルミナ製るつぼに入れ、このるつぼを炉内に設置する。そしてマグネシウム粉末を別のアルミナ製るつぼに入れ、酸化亜鉛粉末を入れたるつぼの上方に設置する。そして炉内を真空にした後、酸化亜鉛粉末およびマグネシウム粉末を前記の温度となるように炉内を加熱する。このようにすることで、簡便かつ効率よく、ＺｎＯ蒸気とＭｇ蒸気を反応させることができる。なお、この出願の発明の方法において、真空とは絶対真空を意味するものではなく、上記の反応を生じるために適切な雰囲気圧よりも低い圧力の状態を意味し、具体的には、たとえば５００Ｐａ程度以下、より好ましくは１５０Ｐａ以下程度の減圧のことを意味している。反応後、炉内を冷却すると、たとえば、マグネシウム粉末を入れたるつぼの近傍の発熱体表面に、白色の粉末として、この出願の第１の発明の酸化マグネシウムナノケーブルを得ることができる。
【００２４】
この出願の発明の方法においては、出発原料であるマグネシウムと酸化亜鉛の重量比を１：５〜２：５とすることが好ましい。出発原料の量比をこの範囲内とすることで、酸化マグネシウムナノケーブルの収量を高めることができる。
【００２５】
マグネシウム粉末の加熱温度は８５０〜１０００℃の範囲とすることが好ましく、１０００℃より高い場合にはマグネシウムの蒸発速度が速すぎて反応を制御するのが困難となり、８５０℃より低い場合には酸化マグネシウムナノケーブルの収量が悪くなるために好ましくない。また、酸化亜鉛粉末の加熱温度は１３００〜１４００℃の範囲とすることが好ましく、１４００℃よりも温度が高いと酸化亜鉛の蒸発速度が速すぎて反応の制御が困難となり、１３００℃よりも温度が低いと、酸化亜鉛の蒸発速度が遅くなり過ぎるために好ましくない。
【００２６】
さらに、この出願の発明の方法において、加熱時間は０．５〜２時間程度とすることが好ましい。２時間程度の加熱で出発材料はほぼ消費されつくすのでそれ以上の時間は必要ではなく、加熱時間が０．５時間よりも短いと酸化マグネシウムナノケーブルの収量が低くなるために好ましくない。
【００２７】
これによって、より効率的にこの出願の第１の発明の酸化マグネシウムナノケーブルを得ることができる。
【００２８】
一方で、この出願の発明が提供する酸化マグネシウムナノチューブおよび酸化マグネシウムナノケーブルの製造方法は、真空中で、マグネシウム粉末を８５０〜１０００℃に、酸化インジウム粉末を１３００〜１４００℃に加熱して反応させた後、冷却することを特徴としている。すなわち、前記の発明の酸化マグネシウムナノケーブルの製造方法を基本として、出発材料の酸化亜鉛粉末を酸化インジウム粉末に置き換え、後は同様にすることで、この出願の発明の酸化マグネシウムナノチューブおよびこの出願の発明の第２の酸化マグネシウムナノケーブルを得ることができる。
【００２９】
この発明の方法の場合においても、酸化インジウム（Ｉｎ2Ｏ3）は１９２０℃という高い融点を持つが、融点よりはるかに低い温度で蒸発することができる。加熱の間、Ｉｎ2Ｏ3蒸気は粉末から連続的に生成され、同時に発生してくるＭｇ蒸発と以下の反応を起こす。
【００３０】
Ｍｇ＋Ｉｎ2Ｏ3→ＭｇＯ＋Ｉｎ
ここで酸化マグネシウム（ＭｇＯ）は、立方晶ＭｇＯの［１００］方向に成長する。ＩｎはＭｇＯとコヒーレント成長することで、この出願の第２の発明の酸化マグネシウムナノケーブルが形成されることになる。一方で、インジウムの融点は低く、また製造雰囲気圧も低いため、酸化マグネシウムナノケーブルにおけるＭｇＯ端が開放されている場合には、内部の液体インジウムが蒸発して完全に空の酸化マグネシウムナノチューブが形成され
ることになる。
【００３１】
この出願の発明の方法においては、出発原料であるマグネシウムと酸化インジウムの重量比を１：０．８〜１：１．５とすることが好ましい。出発原料の量比をこの範囲内とすることで、酸化マグネシウムナノチューブおよび酸化マグネシウムナノケーブルの収量を高めることができる。
【００３２】
マグネシウム粉末の加熱温度は８５０〜１０００℃の範囲とすることが好ましく、１０００℃より高い場合にはマグネシウムの蒸発速度が速すぎて反応を制御するのが困難となり、８５０℃より低い場合には酸化マグネシウムナノチューブおよび酸化マグネシウムナノケーブルの収量が悪くなるために好ましくない。また、酸化インジウム粉末の加熱温度は１３００〜１４００℃の範囲とすることが好ましく、１４００℃よりも温度が高いと酸化インジウムの蒸発速度が速すぎて反応の制御が困難となり、１３００℃よりも温度が低いと、酸化インジウムの反応速度が遅くなり過ぎるために好ましくない。
【００３３】
さらに、この出願の発明の方法において、加熱時間は０．５〜２時間程度とすることが好ましい。２時間程度の加熱で出発材料はほぼ消費されつくすのでそれ以上の時間は必要ではなく、加熱時間が０．５時間よりも短いと酸化マグネシウムナノチューブおよび酸化マグネシウムナノケーブルの収量が低くなるために好ましくない。
【００３４】
これによって、より効率的に酸化マグネシウムナノチューブおよびこの出願の第２の発明の酸化マグネシウムナノケーブルを得ることができる。以下に実施例を示し、この発明の実施の形態についてさらに詳しく説明する。
【実施例】
【００３５】
（実施例１）
関東化学（株）製の酸化亜鉛粉末（純度９９．９％）０．５ｇをアルミナ製るつぼに入れ、発熱体としてグラファイトを使用した縦型高周波誘導加熱炉の中に設置した。別のアルミナ製るつぼに関東化学（株）製のマグネシウム粉末（純度９９．９９％）０．２ｇを入れ、炉内で酸化亜鉛粉末を入れたるつぼの上方に設置した。炉内を１００Ｐａの減圧にした後、酸化亜鉛粉末を１３００〜１４００℃に、マグネシウム粉末を８５０〜１０００℃に加熱した。この温度で１時間加熱した後、室温に冷却した。
【００３６】
炉内を観察した結果、マグネシウム粉末を入れたるつぼ近傍のグラファイト表面に、白色粉末状の生成物が約０．０５ｇ堆積しているのが確認された。
【００３７】
この生成物を走査型電子顕微鏡（ＳＥＭ）で観察した結果を図１（ａ）に示した。幅が１０数〜２００ナノメートルの範囲にわたり、長さが数１０マイクロメートルにも達する、線状のナノ構造物が得られていることが分かった。挿入図に示したとおり、この生成物の断面形状はほぼ正方形であった。
【００３８】
この生成物のＸ線回折（ＸＲＤ）のパターンを調べ、その結果を図１（ｂ）に示した。全てのピークは格子定数ａ＝０．４２ｎｍの立方晶系酸化マグネシウムに帰属され、酸化マグネシウムのナノ構造物が得られたことが確認された。
【００３９】
さらにこの生成物を透過型電子顕微鏡（ＴＥＭ）により観察し、その結果を図２（ａ）に示した。この生成物は、中心部に周辺部より暗いコントラストがみられることから、軸部分に幅数ナノメートルの充填物を内含するナノケーブルであることが分かった。そしてこのナノケーブルの周辺部（ｅｄｇｅ）および軸部分（ｃｏｒｅ）のＸ線エネルギー拡散スペクトル（ＥＤＳ）を図２（ｂ）に示した。この図から、ナノケーブルの軸部分に位置
する充填物は亜鉛（Ｚｎ）とマグネシウム（Ｍｇ）および若干の酸素（Ｏ）から成ることが分かった。またその周辺の比較的厚い被覆部分はマグネシウム（Ｍｇ）と酸素（Ｏ）からなり、その原子比は１：１で、化学量論比の酸化マグネシウム（ＭｇＯ）であることが分かった。
【００４０】
図３に酸化マグネシウムナノケーブルの（ａ）縦断面のＴＥＭ像および（ｂ）その軸部分近傍の高解像度ＴＥＭ像を示した。これらの結果から、得られたナノケーブルは軸部分の組成がＭｇ2Ｚｎ11で被覆部分の組成がＭｇＯのコアシェル構造を有し、コア部（軸部分）は格子定数ａ＝０．８５５ｎｍを有するＭｇ2Ｚｎ11合金の立方晶系の単結晶（ＪＣＰＤ： ６−６６４）、シェル部（被覆部分）は格子定数ａ＝０．４２１ｎｍを有するＭｇＯの立方晶系単結晶（ＪＣＰＤ： ４５−９４６）であることが確認された。なお、このナノケーブルの長さ方向はＭｇＯ［１００］方向であり、充填物の長さ方向はＭｇ2Ｚｎ11の
2005076132.tif 000003
方向であった。
【００４１】
以上のことから、この出願の発明の第１の酸化マグネシウムナノケーブルが得られたことが確認された。
（実施例２）
関東化学（株）製の酸化インジウム粉末（純度９９．９％）０．５ｇをアルミナ製るつぼに入れ、このるつぼを実施例１で使用したのと同じ縦型高周波誘導加熱炉の中に設置した。別のアルミナ製るつぼに関東化学（株）製のマグネシウム粉末（純度９９．９９％）０．５ｇを入れ、酸化インジウム粉末を入れたるつぼの上方に設置した。炉内を１５０Ｐａの減圧にして、あとは実施例１と同様の温度および時間で加熱した。冷却後、マグネシウム粉末を入れたるつぼの近傍の発熱体の表面に、白色粉末状の生成物０．１ｇが堆積しているのが確認された。
【００４２】
図４（ａ）および（ｂ）に、生成物を透過型電子顕微鏡（ＴＥＭ）にて観察した像を示した。この生成物は、長さが数マイクロメートル、外径が３０〜１５０ナノメートルの範囲にあった。また（ａ）に示したように、完全に中空のナノチューブ形状のものや、（ｂ）に示したように、ナノチューブ内に暗く見える充填物が連続的に存在するものがあることが分かった。また、このナノチューブのＸ線エネルギー拡散スペクトル（ＥＤＸ）を測定したところ、充填物のないナノチューブの化学組成はマグネシウムと酸素の原子比が１：１の化学量論組成の酸化マグネシウムであり、充填物の化学組成はインジウムであることがわかった。図４（ｃ）に充填物が存在するナノチューブのＥＤＸを示した。
【００４３】
さらに図４（ｄ）に示したように高解像度ＴＥＭ観察およびＥＤの結果からは、得られたＭｇＯナノチューブが立方晶系単結晶構造であることをがわかった。図に示したように、ＭｇＯナノチューブの長さ方向と幅方向における平行縞の間隔はともに２．１０Åであり、立方晶ＭｇＯの｛２００｝面のｄ値と等しいものであった。また、ＭｇＯナノチューブの長さは［１００］方向に沿っていた。
【００４４】
以上のことから、この出願の発明の酸化マグネシウムナノチューブと、第２の酸化マグネシウムナノケーブルが得られたことが確認された。
【００４５】
もちろん、この発明は以上の例に限定されるものではなく、細部については様々な態様が可能であることは言うまでもない。
【産業上の利用可能性】
【００４６】
以上詳しく説明した通り、この発明によって、電気分野および光学分野におけるナノデバイス等として有用な新規な酸化マグネシウムナノチューブおよび酸化マグネシウムナノケーブルとそれらの製造方法が提供される。
【図面の簡単な説明】
【００４７】
【図１】実施例で得られた酸化マグネシウムナノケーブルの（ａ）ＳＥＭ像および（ｂ）ＸＲＤスペクトルを例示した図である。
【図２】実施例で得られた酸化マグネシウムナノケーブルの（ａ）縦断面部のＴＥＭ像および（ｂ）周辺部（ｅｄｇｅ）および軸部分（ｃｏｒｅ）のＥＤＳパターンを例示した図である。
【図３】実施例で得られた酸化マグネシウムナノケーブルの（ａ）縦断面のＴＥＭ像および（ｂ）その軸部分の高解像度ＴＥＭ像を例示した図である。
【図４】実施例で得られた（ａ）酸化マグネシウムナノチューブの縦断面のＴＥＭ像、、（ｂ）充填物を有する酸化マグネシウムナノチューブのＴＥＭ像、（ｃ）ナノチューブの中の充填物から得られたＥＤＳスペクトル、および（ｄ）酸化マグネシウムナノチューブの高解像度ＴＥＭ像と対応するＥＤパターンを例示した図である。
【図１】
2005076132.tif 000004
【図２】
2005076132.tif 000005
【図３】
2005076132.tif 000006
【図４】
2005076132.tif 000007